(57)【要約】【課題】塩害を受けやすい地域での使用においても、腐食を防ぐことができるような防食性を有し、優れた美粧性を有する塗膜を形成することができるような塗料組成物を使用したホイールの塗装方法及びそれによって得られるアルミホイールを提供する。【解決手段】アルミホイール上に防食塗料組成物を塗布した後、クリヤー塗料組成物を塗布して透明複層塗膜を形成させるアルミホイールの塗装方法において、上記防食塗料組成物は、質量平均分子量５０，０００〜１４０，０００、ガラス転移点２０〜５０℃、水酸基価１０〜５０ｍｇＫＯＨ／ｇ、酸価１０〜４０ｍｇＫＯＨ／ｇのアクリル樹脂（１）、及び、エポキシ当量２１０〜１，０００ｇ／ｅｑのエポキシ樹脂（２）を含有し、アクリル樹脂（１）固形分１００質量部に対してエポキシ樹脂（２）を固形分換算で５〜２０質量部含有する防食塗料組成物であるアルミホイールの塗装方法。【選択図】なし【特許請求の範囲】
【請求項１】
アルミホイール上に防食塗料組成物を塗布した後、クリヤー塗料組成物を塗布して透明複層塗膜を形成させるアルミホイールの塗装方法において、
前記防食塗料組成物は、質量平均分子量５０，０００〜１４０，０００、ガラス転移点２０〜５０℃、水酸基価１０〜５０ｍｇＫＯＨ／ｇ、酸価１０〜４０ｍｇＫＯＨ／ｇのアクリル樹脂（１）、及び、エポキシ当量２１０〜１，０００ｇ／ｅｑのエポキシ樹脂（２）を含有し、
アクリル樹脂（１）固形分１００質量部に対してエポキシ樹脂（２）を固形分換算で５〜２０質量部含有する防食塗料組成物であることを特徴とするアルミホイールの塗装方法。
【請求項２】
前記防食塗料組成物が、更に、上記成分（１）及び（２）の合計固形分１００質量部に対して、一次粒子の個数平均径が７〜９ｎｍ、比表面積（ＢＥＴ法）２００〜３８０ｍ２／ｇの粉末シリカ（３）５〜２０質量部、及び、一次粒子の個数平均径が５０〜８０ｎｍの架橋性重合体粒子（４）１〜１０質量部を配合した防食塗料組成物である請求項１に記載のアルミホイールの塗装方法。
【請求項３】
前記クリヤー塗料組成物は、アクリル樹脂（５）と、メラミン樹脂（６）とを配合し、更に、上記成分（５）と（６）との固形分の合計１００質量部に対して、紫外線吸収剤（７）、及び、光安定剤（８）をそれぞれ１〜５質量部を含有することを特徴とする請求項１又は２に記載のアルミホイールの塗装方法。
【請求項４】
請求項１〜３のいずれか１項に記載の方法により塗装されたことを特徴とするアルミホイール。 
【発明の詳細な説明】
【技術分野】
【０００１】
本発明は、アルミホイールの塗装方法及び当該塗装方法によって得られたアルミホイールに関するものである。
【背景技術】
【０００２】
一般に、アルミホイールは鋳造、鍛造等の手段によって成形されたアルミニウム系合金に対して、ステンレス合金等の金属小片を打ちつけるショット工程を行い、その後必要部分を切削加工することによって得られている。【０００３】
このような加工を施されたアルミホイールは、更に化成処理を施した後で、その全面又は一部に防食性、美粧性、耐候性を付与するための塗装が行われる。アルミホイールは、高いレベルでの美粧性及び過酷な使用条件下での防食性が要求されるものであるから、このような塗装について、優れた外観、高い防食性能を得るための検討が行われてきた。【０００４】
特に、海水の塩分と接触しやすい海岸地域や凍結防止剤としての塩化カルシウムが多量に使用される寒冷地域においては、塩害によって塗膜が劣化されやすくなるため、アルミニウム合金が腐食を受け、外観が悪くなったり、錆を生じたりしやすいという問題がある。よって、これらの問題に対処できるような、より高い水準での防食性能を有する塗膜の形成方法が求められている。【０００５】
特に近年は、環境負荷の観点から、化成処理において従来用いられていたクロメート処理を行わず、ノンクロメート処理としてジルコニウム系化合物による化成処理が行われている。しかしながらジルコニウム系化合物によるノンクロメート化成処理は、防食性の点においてクロメート処理に及ばないことがあり、ノンクロメート化成処理皮膜、防食塗膜、およびクリヤー塗膜を含めた複層塗膜で、防食性を確保している。【０００６】
特許文献１には、特定の物性を有するアクリル樹脂、エポキシ樹脂、粉末シリカ及び架橋性重合体粒子を含有する防食塗料組成物が記載されている。更に、アクリル樹脂、ブロックイソシアネート化合物、粉末シリカ及び架橋性重合体粒子を含有する厚膜塗料組成物も記載されている。更には、これらの防食塗料組成物と厚膜塗料組成物を使用した塗膜の形成方法も記載されている。【０００７】
特許文献２には、アクリル樹脂、エポキシ樹脂、ブロックポリイソシアネート化合物、有機ベントナイト、アマイド系湿潤分散剤を含有する防錆用プライマー塗料組成物が記載されている。【０００８】
特許文献３には、アクリル樹脂、エポキシ樹脂、ブロックポリイソシアネート化合物、有機ベントナイト、アマイド系湿潤分散剤を含有する防錆用プライマー塗料組成物を使用した塗膜形成方法が記載されている。しかし、いずれの特許文献に記載された塗料組成物を使用した塗膜の形成方法によっても、塩害による塗膜の劣化を完全には抑制することができず、ノンクロメート化成処理の場合における複層塗膜として、過酷な使用条件下での防食性を満たすものはなかった。
【先行技術文献】
【特許文献】
【０００９】
【特許文献１】特開平０６−５７１７８号公報
【特許文献２】特開２００２−２４１６７４号公報
【特許文献３】特開２００２−２３９４５５号公報
【発明の概要】
【発明が解決しようとする課題】
【００１０】
本発明は、このような現状に鑑み、塩害を受けやすい地域での使用においても、腐食を防ぐことができるような防食性、密着性を有し、優れた美粧性を有する塗膜を形成することができるような塗料組成物を使用したアルミホイールの塗装方法及びそれによって得られるアルミホイールを提供することにある。
【課題を解決するための手段】
【００１１】
本発明は、アルミホイール上に防食塗料組成物を塗布した後、クリヤー塗料組成物を塗布して透明複層塗膜を形成させるアルミホイールの塗装方法において、上記防食塗料組成物は、質量平均分子量５０，０００〜１４０，０００、ガラス転移点２０〜５０℃、水酸基価１０〜５０ｍｇＫＯＨ／ｇ、酸価１０〜４０ｍｇＫＯＨ／ｇのアクリル樹脂（１）、及び、エポキシ当量２１０〜１，０００ｇ／ｅｑのエポキシ樹脂（２）を含有し、アクリル樹脂（１）固形分１００質量部に対してエポキシ樹脂（２）を固形分換算で５〜２０質量部含有する防食塗料組成物であることを特徴とするアルミホイールの塗装方法である。【００１２】
上記防食塗料組成物は、更に、上記成分（１）及び（２）の合計固形分１００質量部に対して、一次粒子の個数平均径が７〜９ｎｍ、比表面積（ＢＥＴ法）２００〜３８０ｍ２／ｇの粉末シリカ（３）５〜２０質量部及び一次粒子の個数平均径が５０〜８０ｎｍの架橋性重合体粒子（４）１〜１０質量部を配合した防食塗料組成物であることが好ましい。【００１３】
上記クリヤー塗料組成物は、アクリル樹脂（５）と、メラミン樹脂（６）とを配合し、更に、上記成分（５）と（６）の固形分の合計１００質量部に対して紫外線吸収剤（７）、及び光安定剤（８）をそれぞれ１〜５質量部を配合したものであってもよい。【００１４】
本発明は、上述したいずれかの方法により塗装されたことを特徴とするアルミホイールでもある。
【発明の効果】
【００１５】
本発明の塗装方法によって、塩害に対しても劣化を生じることが少ない防食性及び優れた美粧性を有するアルミホイールを製造することができる。
【発明を実施するための形態】
【００１６】
本発明は、防食塗料組成物を塗布した後、クリヤー塗料組成物を塗布して透明複層塗膜を形成させるアルミホイールの塗装方法である。
【００１７】
本発明においては、防食塗料組成物としてエポキシ樹脂を含有する塗料を使用することによって、基材及びクリヤー塗膜層との密着性が良好な塗膜を形成する。従来の塗料では、使用される樹脂のガラス転移点が低いため、塗膜が柔らかく、そのために塗膜のフクレが大きくなり、耐食性が悪かった。そのため、本発明においては、防食塗料組成物として、ガラス転移点の高いアクリル樹脂を使用し、塗膜の架橋密度向上による防食因子の遮断性向上により、塗料のフクレを小さくして、耐食性を向上させた。更に、エポキシ樹脂の添加により、基材との密着を高めた。そして更に、特定の特数値を有する粉末シリカおよび架橋性重合体粒子の配合により、塗料粘性を高めてエッジカバー性を確保し、これらの組み合わせにより、優れた防食性能を得るものである。更に、本発明は、外観（平滑性）、耐チッピング性、耐候性を要求されるホイール用塗料においても、優れた性能を有するものである。
【００１８】
本発明の塗装対象物であるアルミホイールは、例えば、Ａｌ−Ｓｉ−Ｍｇ系合金に分類されるＡＣ４Ｃ合金やＡＣ４ＣＨ合金といったアルミニウム合金基材が主として用いられる。
【００１９】
一般にアルミホイールはアルミニウム系合金を鋳造、鍛造等の手段によりホイール形状に成形する。その後表面に残る離形剤や酸化皮膜の除去及び表面粗さの均一化を目的として、ステンレス合金等の金属小片を成形したアルミニウム系合金に打ちつける。その後車軸への装着、タイヤの装着及び意匠を目的として必要部分を切削加工する。
【００２０】
切削工程を経たアルミホイールを塗装するにあたっては、塗料の密着性の向上及び塗装面の防食性を強化するためにジルコニウム系の化成処理を行なうことが好ましい。ジルコニウム系の化成処理の方法としては特に限定されず、公知の方法を適用することができる。より具体的には例えば、特開２００８−８０２８６号公報に記載された方法等を挙げることができる。
【００２１】
本発明のアルミホイールの塗装方法は、上述した成形を行ったアルミホイール上に防食塗料組成物を塗布した後、クリヤー塗料組成物を塗布して透明複層塗膜を形成させるアルミホイールの塗装方法である。
【００２２】
上記防食塗料組成物は、アクリル樹脂（１）及びエポキシ樹脂（２）を含有するものである。これらのアクリル樹脂（１）及びエポキシ樹脂（２）は以下に詳述するようなものである。
【００２３】
アクリル樹脂（１）は、質量平均分子量（以下、Ｍｗと略す）が５０，０００〜１４０，０００、ガラス転移点（以下、Ｔｇと略す）２０〜５０℃、水酸基価１０〜５０ｍｇＫＯＨ／ｇ及び酸価１０〜４０ｍｇＫＯＨ／ｇのアクリル樹脂である。
【００２４】
上記アクリル樹脂（１）において、Ｍｗは５０，０００〜１４０，０００であり、好ましくは５０，０００〜１００，０００である。Ｍｗが５０，０００〜１４０，０００の範囲にあることで良好な密着性、防食性が得られる。なお、Ｍｗは、ＧＰＣ（ゲルパーミエーションクロマトグラフィ）を使用してポリスチレン標準を用いて換算されて得られた値である。なお、本明細書におけるＭｗは、更に詳細にはＧＰＣ用カラム（ＴＳＫｇｅｌｓｕｐｅｒＨＺＭ−Ｍ、４．６ｍｍＩＤｘ１５ｃｍ、カラム温度４０℃）を用い、ＴＨＦ（テトラヒドロフラン）を溶離液とし流速０．３５ｍｌ／分という条件下で測定された値である。
【００２５】
上記アクリル樹脂（１）は、Ｔｇが２０〜５０℃である。２０℃未満であると防食性が低下し、５０℃を超えると耐チッピング性が低下するという問題を生じる。Ｔｇは、２５〜３５℃であることが好ましい。なお、本明細書におけるＴｇは、各モノマーの単独重合体のガラス転移温度から各モノマーの加重平均より理論的に計算されるガラス転移温度である。
【００２６】
上記アクリル樹脂（１）は、水酸基価が１０〜５０ｍｇＫＯＨ／ｇである。水酸基価が１０ｍｇＫＯＨ／ｇ未満であるとクリヤー塗料組成物によって形成される塗膜との密着性が不十分となり、所望の効果を得ることができない。水酸基価が５０ｍｇＫＯＨ／ｇを超えると、防錆効果が低下するために、十分な防食性が得られない。水酸基価は、１０〜３０ｍｇＫＯＨ／ｇであることがより好ましい。水酸基価はＪＩＳ  Ｋ１５５７−１に準拠した方法により求めることができる。
【００２７】
上記アクリル樹脂（１）は、酸価が１０〜４０ｍｇＫＯＨ／ｇである。酸価が１０ｍｇＫＯＨ／ｇ未満であると、密着性が低下したり塗膜架橋密度が不足して耐食性が低下するという問題を生じる点で好ましくない。酸価が４０ｍｇＫＯＨ／ｇを超えると、低温でのチッピング性が低下するという問題を生じる点で好ましくない。酸価は、１５〜３０ｍｇＫＯＨ／ｇであることがより好ましい。酸価はＪＩＳ  Ｋ１５５７−５に準拠した方法により求めることができる。
【００２８】
上記アクリル樹脂（１）は上述した物性を満たすものであれば、その化学構造を特に限定されるものではなく、分子内にラジカル重合可能なエチレン性不飽和基を有する単量体からなる組成物の重合によって得られるもの等を挙げることができる。
【００２９】
上記分子内にラジカル重合可能なエチレン性不飽和基を有する化合物としては、（メタ）アクリル酸ヒドロキシルメチル、（メタ）アクリル酸ヒドロキシルエチル、（メタ）アクリル酸ヒドロキシルプロピル、（メタ）アクリル酸ヒドロキシルブチル、Ｎ−メチロールアクリルアミン等のヒドロキシル基を有するエチレン性モノマー；（メタ）アクリル酸、クロトン酸、イタコン酸、フマール酸、マレイン酸等のカルボキシル基を有するエチレン性モノマー；（メタ）アクリル酸メチル、（メタ）アクリル酸エチル、（メタ）アクリル酸プロピル、アクリル酸ブチル、アクリル酸ｎ−プロピル、アクリル酸ｎ−ブチル、アクリル酸イソブチル、アクリル酸２−エチルヘキシル、アクリル酸ｎ−オクチル、アクリル酸ｎ−ドデシル等の（メタ）アクリル酸アルキルエステル等のモノマー；（メタ）アクリロニトリル、スチレン等の上述したモノマーと共重合可能なエチレン性モノマーからなる単量体組成物を使用して、通常の方法により重合することができるものを挙げることができる。
【００３０】
上記アクリル樹脂（１）は、上記エチレン性不飽和基を有する化合物を原料として使用した乳化重合、溶液重合、懸濁重合等の周知の重合方法によって得ることができる。アクリル樹脂は、合成時に成分の使用量および合成条件を調整することにより、分子量、酸価、水酸基価を調節することができる。アクリル樹脂の合成方法、アクリル樹脂の分子量、酸価、水酸基価を調整する具体的な方法は周知である。
【００３１】
本発明におけるアクリル樹脂（１）としては、市販のものを使用することもできる。上記アクリル樹脂（１）として使用することができる市販のアクリル樹脂としては、ダイヤナールＨＲ−２０７９、ダイヤナールＡＳ−１５４５（三菱レイヨン社製）等を挙げることができる。
【００３２】
上記エポキシ樹脂（２）は、エポキシ当量が２１０〜１，０００ｇ／ｅｑのエポキシ樹脂である。上記エポキシ樹脂（２）は１分子中に２個又はそれ以上のエポキシ基を含有する化合物からなる汎用のエポキシ樹脂である。上記エポキシ樹脂（２）を配合することによって、塗膜の密着性が良好なものとなり、これによって防食性等の物性を良好なものとすることができる。上記エポキシ当量が ２１０ｇ／ｅｑ未満であると、低温での耐チッピング性が低下したり塗膜架橋密度が不足して耐食性が低下し、１，０００ｇ／ｅｑを超えると耐水性が低下する。上記エポキシ当量は、好ましくは２７０〜１，０００ｇ／ｅｑである。
【００３３】
上記エポキシ樹脂（２）として、具体的には、例えば、ビスフェノールＡ、ビスフェノールＦ、１，１，２，２−テトラキス（４′−ヒドロキシフェニル）エタン等のポリフェノール類化合物のグリシジルエーテル系エポキシ樹脂；カテコール、レゾルシン、ヒドロキノン、フロログルシン等の多価フェノール類のグリシジルエーテル系エポキシ樹脂；エチレングリコール、ブタンジオール、グリセロール、エリスリトール、ポリオキシアルキレングリコール等の多価アルコール類のグリシジルエーテル系エポキシ樹脂；ノボラック型エポキシ樹脂；ビニルシクロヘキセンジオキシド、リモネンジオキシド、ジシクロペンタジエンジオキシド等の環状脂肪族系エポキシ樹脂；フタル酸、シクロヘキサン−１，２−ジカルボン酸等のポリカルボン酸のエステル縮合物のポリグリシジルエステル系エポキシ樹脂；ポリグリシジルアミン系エポキシ樹脂等があげられる。なかでも、エポキシ当量２１０〜１，０００ｇ／ｅｑのグリシジルエーテル系エポキシ樹脂又は環状脂肪族系エポキシ樹脂が好ましい。
【００３４】
本発明におけるエポキシ樹脂（２）としては、市販のものを使用することもできる。上記エポキシ樹脂（２）として使用することができる市販のエポキシ樹脂としては、たとえばＥＰ−０１５０（新日化エポキシ製造社製)等を挙げることができる。
【００３５】
上記アクリル樹脂（１）とエポキシ樹脂（２）との固形分の配合比率（質量部）は（１）／（２）として１００／５〜１００／２０であり、好ましくは１００／５〜１００／１５である。成分（１）の配合比率が１００／５より低いと、耐水密着性が低下し、１００／２０を超えると、低温での耐チッピング性が低下する。
【００３６】
本発明において使用する防食塗料組成物は、上記アクリル樹脂（１）及びエポキシ樹脂（２）更に、一次粒子の個数平均径が７〜９ｎｍ、比表面積（ＢＥＴ法）２００〜３８０ｍ２／ｇの粉末シリカ（３）及び一次粒子の個数平均径が５０〜８０ｎｍの架橋性重合体粒子（４）を含有するものであってもよい。これらの成分を含有することによって、塗装後、熱硬化時における樹脂の流動性が制御され、良好なエッジカバー性が得られるために、優れた防食性が得られる点で好ましいものである。
【００３７】
本発明で使用する粉末シリカ（３）は、一次粒子の個数平均径７〜９ｎｍ、ＢＥＴ法（気体吸着を用いた窒素ガスによる定圧・容量方法）による比表面積２００〜３８０ｍ２／ｇの粉末シリカであることが好ましい。なお、一次粒子の個数平均径は、電子顕微鏡観察によって得られた３０００〜５０００個の粒子の直径の平均値である。一次粒子の個数平均径を上記範囲内とすることで、良好な外観（肌感）を得ることができるという効果が得られる点で好ましい。なお、比表面積は、ＢＥＴ法（気体吸着を用いた窒素ガスによる定圧、定量方法）という測定方法によって得られた値である。比表面積を上記範囲内とすることで、塗装後、熱硬化時における樹脂の流動性が制御され、良好なエッジカバー性が得られる。
【００３８】
上記数値範囲を満たす粉末シリカとしては、市販のものを使用することができ、例えば、アエロジル３００（日本アエロジル社製）、ＫＯＮＡＳＩＬ  Ｋ−３００（ＯＣＩ  Ｃｏｍｐａｎｙ  Ｌｔｄ．社製）等を挙げることができる。
【００３９】
アクリル樹脂（１）及びエポキシ樹脂（２）の合計固形分質量を１００としたときの粉末シリカ（３）の配合量（質量部）は、５〜２０であることが好ましく、５〜１０であることがより好ましい。
上記範囲内とすることで、良好な外観とエッジカバー性の付与を両立することができるという効果が得られる点で好ましい。
【００４０】
本発明で使用する一次粒子の個数平均径が５０〜８０ｎｍの架橋性重合体粒子（４）は、塗料において使用される各種樹脂粒子のうち、上記粒子径を満たすものであれば任意のものを使用することができる。上記個数平均径は、動的光散乱法を用いた粒子径、粒度分布測定方法（ＥＬＳ−８００、大塚電子社製）によって測定された値である。
【００４１】
上記架橋性重合体粒子（４）として使用できる具体的なものとしては、例えば分子内に２個以上のラジカル重合可能なエチレン性不飽和基を有するモノマーを全配合中に０．１質量％又はそれ以上使用して乳化重合又は溶液重合させることにより得られるアクリル樹脂粒子等を挙げることができる。具体的には特開昭６２−７９８７３号公報等に記載の架橋性重合体微粒子（ミクロゲル）の製法によって得られた架橋性重合体粒子等を挙げることができる。
【００４２】
アクリル樹脂（１）及びエポキシ樹脂（２）の合計固形分質量を１００としたときの架橋性重合体粒子（４）の配合量（質量部）は、１〜１０であることが好ましく、１〜５であることがより好ましい。上記範囲内とすることで、塗装後、熱硬化時における樹脂の流動性が適切となり、エッジカバー性に優れるという効果が得られる点で好ましい。
【００４３】
上記防食塗料組成物は、塗料組成物としての性能に影響を与えない範囲であれば、上記成分（１）〜（４）以外の成分を配合してもよい。配合することができる成分としては例えば、シランカップリング剤、ポリエチレンワックス等のワックス類、可塑剤、レべリング剤、分散剤、増粘剤、表面調整剤等を挙げることができる。
【００４４】
なかでも、シランカップリング剤を配合することが好ましい。シランカップリング剤を配合することによって、防食塗料組成物と基材との密着性が向上し、防食性能が改善される点で好ましい。
【００４５】
上記シランカップリング剤は、有機ポリマー（硬化樹脂等）に対して反応性及び／又は親和性を示す有機官能基と、無機系材料（防食塗料組成物に含有される顔料等）に対して反応性及び／又は親和性を示す無機官能基とを併せ持つ化合物である。かかるシランカップリング剤を用いることにより、有機ポリマーと無機系材料とが接する界面の密着性等を向上させることが可能となり、塗膜の防食性及び耐電気防食性を高めることができる。有機ポリマーに対して反応性及び／又は親和性を示す有機官能基としては、ビニル基、エポキシ基、メタクリル基、アミノ基、メルカプト基等が挙げられる。また、無機系材料に対して反応性及び／又は親和性を示す有機官能基としては、メトキシ基、エトキシ基、プロポキシ基等の加水分解可能なアルコキシ基を挙げることができる。
【００４６】
本発明において好ましく用いられるシランカップリング剤としては、例えば、γ−グリシドキシプロピルトリメトキシシラン、γ−グリシドキシトリエトキシシラン、γ−グリシドキシプロポキシトリメトキシシラン等のγ−グリシドキシアルキルトリアルコキシシラン；γ−アミノプロピルトリエトキシシラン、γ−アミノプロピルトリプロポキシシラン等のγ−アミノアルキルトリアルコキシシラン；Ｎ−フェニル−γ−アミノプロピルトリメトキシシラン、Ｎ−フェニル−γ−アミノプロピルトリエトキシシラン、Ｎ−フェニル−γ−アミノプロピルトリプロポキシシラン等のＮ−フェニル−γ−アミノアルキルトリアルコキシシラン等が挙げられる。これらのなかでも、有機ポリマーに対する反応性に優れるという観点からみてγ−グリシドキシプロピルトリメトキシシランが特に好ましい。
【００４７】
シランカップリング剤は、塗料組成物中の樹脂固形分１００質量部に対して、０．５〜１０質量部の割合で用いられることが好ましく、より好ましくは１〜５質量部である。かかる割合でシランカップリング剤を用いることにより、得られる防食塗膜と基材との密着性や防食塗膜の耐膨れ性をより優れたものとすることができ、防食性能により優れた防食塗料組成物を得ることができる。
【００４８】
上記防食塗料組成物は、水系、溶剤系等の任意の形態の塗料組成物とすることができるが、溶剤系塗料とすることが好ましい。防食塗料組成物の塗装は、通常の方法によって行うことができる。本発明のアルミホイールの塗装方法においては、上記防食塗料組成物を塗装後、焼き付けを行うことが好ましい。焼き付けは、焼き付け温度が室温〜１６０℃、焼き付け時間が１〜３０分間の条件において行うことが好ましい。防食塗料組成物の焼き付け後の切削面での膜厚は１０〜３０μｍ が好ましい。上記防食塗料組成物は、透明性を有するクリヤー塗料であることが好ましい。
【００４９】
本発明のアルミホイールの塗装方法においては、上記防食塗料組成物の塗装後に、クリヤー塗料組成物を塗装する工程を有する。上記クリヤー塗料組成物としては、アクリル樹脂（５）、メラミン樹脂（６）、紫外線吸収剤（７）及び光安定剤（８）を所定量配合する塗料組成物を使用することが好ましい。
このようなクリヤー塗料組成物を使用することによって、防食塗膜との密着性が良好となり、化成処理皮膜、防食塗膜、クリヤー塗膜からなる複層塗膜として、塩害を受けやすい地域での使用においても、腐食を防ぐことができるような防食性、密着性を実現することができるという点で好ましい効果が得られる。
【００５０】
上記アクリル樹脂（５）は、Ｍｗ７，０００〜２０，０００、Ｔｇ０〜４０℃、水酸基価５０〜１００ｍｇＫＯＨ／ｇのアクリル樹脂であることが好ましい。
【００５１】
上記アクリル樹脂（５）は、質量平均分子量を７，０００〜２０，０００とすることで、得られる塗膜表面の平滑性と防食塗膜に対する密着性という点で好ましい効果が得られる。上記アクリル樹脂（５）は、Ｔｇを０〜４０℃とすることで、耐チッピング性の点で好ましい効果が得られる。上記アクリル樹脂（５）は、水酸基価５０〜１００ｍｇＫＯＨ／ｇとすることで、防食塗膜に対する密着性という点で好ましい効果が得られる。このようなアクリル樹脂（５）は、上述したアクリル樹脂（１）と同様の原料を使用して、同様の重合方法によって得ることができる。
【００５２】
上記アクリル樹脂（５）は、塗料樹脂固形分質量の合計に対して６０〜８０質量％含まれることが好ましい。含有量が下限を下回るとチッピング性が不十分となるおそれがあり、上限を上回ると耐候性が不十分となるおそれがある。
【００５３】
上記メラミン樹脂（６）は、特に限定されるものではなく、メチル化メラミン樹脂、ブチル化メラミン樹脂、メチル・ブチル混合型メラミン樹脂等を用いることができる。市販のものとしては例えば、日本サイテック株式会社から市販されている「サイメル３０３」、「サイメル２５４」、三井化学株式会社から市販されている「ユーバン１２８」、「ユーバン２０Ｎ６０」、住友化学工業株式会社から市販されている「スミマールシリーズ」等を挙げることができる。
【００５４】
上記メラミン樹脂（６）は、塗料樹脂固形分質量の合計に対して１０〜３０質量％含まれることが好ましい。含有量が下限を下回ると硬化性が不十分となるおそれがあり、上限を上回ると硬化塗膜が堅くなりすぎ脆くなるおそれがある。メラミン樹脂（６）の含有量は、より好ましくは１５〜２５質量％である。
【００５５】
上記紫外線吸収剤（７）としては、特に限定されず、例えば、以下のものを挙げることができる。フェニルサリシレート、４−ｔ−ブチルフェニルサリシレート、２，４−ジ−ｔ−ブチルフェニル−３，５´−ジ−ｔ−ブチル−４´−ヒドロキシルベンゾエート、４−ｔ−オクチルフェニルサリシレート等のサリシレート系紫外線吸収剤；２，４−ジヒドロキシベンゾフェノン、２−ヒドロキシ−４−メトキシベンゾフェノン、２−ヒドロキシ−４−メトキシベンゾフェノン−５−スルホン酸、２−ヒドロキシ−４−ｎ−オクトキシベンゾフェノン、２−ヒドロキシ−４−ｎ−ドデシルオキシベンゾフェノン、２−ヒドロキシ−４−ベンジルオキシベンゾフェノン、ビス（５−ベンゾイル−４−ヒドロキシ−２−メトキシフェニル）メタン、２，２´−ジヒドロキシ−４−メトキシベンゾフェノン、２，２´−ジヒドロキシ−４，４´−ジメトキシベンゾフェノン、２，２´，４，４´−テトラヒドロキシベンゾフェノン、４−ドデシルオキシ−２−ヒドロキシベンゾフェノン、２−ヒドロキシ−４−メトキシ−２´−カルボキシベンゾフェノン、２−ヒドロキシ−４−（２−メタクリロイルオキシエトキシ）ベンゾフェノン等のベンゾフェノン系紫外線吸収剤；
【００５６】
２−（２´−ヒドロキシ−５´−メチルフェニル）ベンゾトリアゾール、２−［２´−ヒドロキシ−３´，５´−ビス（α、α−ジメチルベンジル）フェニル］ベンゾトリアゾール、２−（２´−ヒドロキシ−３´，５´−ジ−ｔ−ブチルフェニル）ベンゾトリアゾ-ル、２− （２´−ヒドロキシ−３´−ｔ−ブチル−５´−メチルフェニル）−５−クロロベンゾトリアゾール、２− （２´−ヒドロキシ−３′，５´−ジ−ｔ−ブチルフェニル）−５−クロロベンゾトリアゾール、２− （２´−ヒドロキシ−３´，５´ジ−ｔ−アミル）ベンゾトリアゾール、２−（２´−ヒドロキシ−５´− ｔ−オクチルフェニル）ベンゾトリアゾール、２、２´−メチレンビス［４−
（１，１，３，３−テトラメチルブチル）−６−（２Ｎ−ベンゾトリアゾール−２−イル）フェノール］等のベンゾトリアゾール系紫外線吸収剤等を挙げることができる。これらは、単独で使用してもよく、２種以上を併用してもよい。上記紫外線吸収剤の含有量は、上記アクリル樹脂（５）と上記メラミン樹脂の（６）固形分合計１００質量部に対して、固形分として１〜５質量部であることが好ましい。１質量部未満であると、耐候性試験時にクラックが発生するおそれがあり、５質量部を超えると、硬化性が低下するおそれがある。
【００５７】
上記光安定剤（８）としては、特に限定されず、例えば、フェニル−４−ピペリジニルカーボネート、ビス−（２，２，６，６−テトラメチル−４−ピペリジニル）セバケート、ビス−（Ｎ−メチル−２，２，６，６−テトラメチル−４−ピペリジニル）セバケート、ビス−（１，２，２，６，６−ペンタメチル−４−ピペリジル）−２− （３，５−ジ−ｔ−ブチル−４−ヒドロキシベンジル）−２−ｎ−ブチルマロネート、ビス−（１，２，２，６，６−ペンタメチル−４−ピペリジル）セバケート、１，２，２，６，６−ペンタメチル−４−ピペリジルメタクリレート、２，２，６，６−テトラメチル−４−ピペリジルメタクリレート等のヒンダードアミン系光安定剤；エチル−２−シアノ−３，３−ジフェニルアクリレート、２−エチルヘキシル−２−シアノ−３，３´−ジフェニルアクリレート、ブチル−２−シアノ−３−メチル−３− （ｐ−メトキシフェニル）アクリレート等のシアノアクリレート系光安定剤等を挙げることができる。なかでも、少量でより大きな効果を有するヒンダードアミン系光安定剤が好ましい。上記光安定剤の含有量は、上記アクリル樹脂（５）と上記メラミン樹脂（６）の固形分合計１００質量部に対して、固形分として１〜５質量部であることが好ましい。１質量部未満であると、耐候性試験時にクラックが発生するおそれがあり、５質量部を超えると、硬化性が低下するおそれがある。
【００５８】
上述したアクリル樹脂（５）、メラミン樹脂（６）、紫外線吸収剤（７）及び光安定剤（８）を所定量配合する塗料組成物は、公知の方法によって製造することができ、水性塗料であっても溶剤系塗料であってもよい。
【００５９】
上記クリヤー塗料組成物は、塗料組成物としての性能に影響を与えない範囲であれば、上記成分（５）〜（８）以外の成分を配合してもよい。配合することができる成分としては例えば、シランカップリング剤、ポリエチレンワックス等のワックス類、可塑剤、レべリング剤、分散剤、増粘剤等を挙げることができる。
【００６０】
上記クリヤー塗料組成物は、水系、溶剤系等の任意の形態の塗料組成物とすることができるが、溶剤系塗料とすることが好ましい。クリヤー塗料組成物の塗装は、通常の方法によって行うことができる。本発明のアルミホイールの塗装方法においては、上記防食塗料組成物を塗装後焼き付けし、クリヤー塗料組成物を塗装する場合と、防食塗料組成物を塗装後焼き付け無しで、クリヤー塗料組成物を塗装する場合があり、どちらでも良い。また、防食塗料組成物を数回重ね塗り後、クリヤー塗料組成物を塗装しても良い。焼き付けは、焼き付け温度８０〜１６０℃、焼き付け時間５〜３０分間の条件において行うことが好ましい。クリヤー塗料組成物の焼き付け後の切削面での膜厚は２５〜６０μｍが好ましい。
【００６１】
上述したようなアルミホイールの塗装方法によって塗装されたアルミホイールは、特に優れた防食性を有するものであることから、塩害による問題を生じやすい地域における使用においても十分な防食性を得ることができるものである。
【実施例】
【００６２】
以下に実施例を挙げて本発明を説明するが、本発明はこれらの実施例によって何ら限定されるものではない。【００６３】
〔防食塗料組成物の製造方法〕
炭化水素系溶剤／アルコール系溶剤／エステル系溶剤を表１に記載の配合比率（質量部）で混合した溶剤（以下、混合溶剤と略す）を用意し、アクリル樹脂、粉末シリカ、混合溶剤を、表１に記載した比率で、ガラスビーズを用いたバッチ式分散機でツブゲージ５μｍ以下（ＪＩＳ  Ｋ−５６００−２−５）になるまで粉末シリカを分散した。分散物を別容器に取り出し攪拌しながら表１に基づくエポキシ樹脂ワニスを加え、次いで同様に架橋性重合体粒子溶液および添加剤を加えて各防食塗料組成物を製造した。【００６４】
【表１】
2012096331.tif 000002
表中の数値は、質量部を表す。【００６５】
表１中のアクリル樹脂は、それぞれ表に示した物性を有するアクリル樹脂として市販のものや合成したものを使用した。
なお、表中のアクリル樹脂以外の各成分は、以下のものである。
エポキシ樹脂；ＥＸＳ−１００３（日本ペイント社製）  エポキシ当量４８０ｇ／ｅｑ
粉末シリカ；アエロジル３００（日本アエロジル社製）個数平均粒子径７ｎｍ、比表面積３００ｍ２／ｇ
架橋性重合体粒子；ＡＺＳ−１２３０（日本ペイント社製）一次粒子の個数平均径６９ｎｍ
密着性付与剤；シランカップリング剤ＫＢＭ−４０３（３−グリシドキシプロピルトリメトキシシラン；信越化学工業社製）
表面調整剤；レジミックス（三井化学社製）【００６６】
〔クリヤー塗料組成物の製造方法〕
アクリル樹脂Ｍとアクリル樹脂Ｎとを固形分質量比が１：２になるように混合し、更にアアクリル樹脂Ｍとアクリル樹脂Ｎとの合計量とメラミン樹脂との固形分質量比が７０：３０になるようにメラミン樹脂を混合した。さらに、アクリル樹脂Ｍとアクリル樹脂Ｎとメラミン樹脂の合計固形分質量１００部に対し、架橋性重合体粒子を２部、紫外線吸収剤を４部、光安定剤を２部添加して、均一になるように混合し、クリヤー塗料を製造した。【００６７】
なお、上記クリヤー塗料組成物の製造方法において、使用した各原料は以下のものである。
アクリル樹脂Ｍ；ダイヤナールＨＲ５５４（三菱レイヨン社製）  Ｍｗ４０００、Ｔｇ１０℃、水酸基価  ９５ｍｇＫＯＨ／ｇ、酸価  ２２ｍｇＫＯＨ／ｇ
アクリル樹脂Ｎ；ＡＣＲ−４６１（日本ペイント社製）  Ｍｗ８３００、Ｔｇ  ２５℃、水酸基価  ７０ｍｇＫＯＨ／ｇ、酸価  ２０ｍｇＫＯＨ／ｇ
メラミン樹脂；ＭＦＳ１０００（日本ペイント社製）Ｍｗ１５００
架橋性重合体粒子；ＡＺＳ−７９７（日本ペイント社製）一次粒子の個数平均径９４ｎｍ
紫外線吸収剤；ＣＨＩＳＯＲＢ２３４(Ｄｏｕｂｌｅ Ｂｏｎｄ Ｃｈｅｍｉｃａｌ社製)
光安定剤；ＣＨＩＳＯＲＢ２９２(Ｄｏｕｂｌｅ Ｂｏｎｄ Ｃｈｅｍｉｃａｌ社製)【００６８】
〔試験片の前処理方法〕
アルミホイールに対して脱脂、水洗、酸洗処理、水洗を行った後、以下に示した条件で化成処理を行い、水洗、乾燥後、防食塗料組成物による塗装を行った。各工程は、全てディップ方式で処理を行い、乾燥は、電気乾燥機で１２０℃、１５分間行った。化成処理液は、以下の組成を有するものを使用した。
化成処理液：ジルコニウムイオン０．０２５ｇ／リットル、リン酸イオン０．０７ｇ／リットル、アルミニウムイオン０．０４ｇ／リットル、全フッ素イオン（Ｆ−）０．１１５ｇ／リットル、遊離フッ素イオン（Ｆ−）０．００５ｇ／リットルの組成を有する化成処理液（ｐＨ３．２）、処理温度：４０℃、浸漬処理時間：４５秒。【００６９】
〔試験片の作成方法〕
切削加工されたアルミホイールに上記前処理を行った後に、各防食塗料組成物を、熱硬化後に切削面上で２０μｍの膜厚になるように、全面にエアースプレーした。その上にクリヤー塗料を、切削面上で、３０μｍの膜厚になるように全面にエアースプレーし、焼付（アルミホイールの表面温度を１４０℃まで上昇させ、２０分間保持すること）して熱硬化した。【００７０】
〔塗装アルミホイールのＣＡＳＳ試験〕
ＣＡＳＳ試験用各試験片の表面をカッターナイフにより１０ｃｍ長さでカットし、ＪＩＳＺ２３７１−２０００で調整されたＣＡＳＳ試験液を５０±２℃で２４０時間噴霧を行い、カット部の周辺３ｍｍ以内における腐食の度合いを評価した。その結果において、塗膜の片側最大錆幅が３ｍｍ以下を良好とした。得られた結果を表２に示す。【００７１】
〔ＣＡＳＳエッジカバー性〕
ＣＡＳＳ試験において、切削エッジ部の腐食の度合いを評価した。錆が全くないものをＡ錆が１〜３点発生しているものをＢ、錆が４点以上発生しているものをＣとした。【００７２】
〔塗装アルミホイールの耐糸錆性試験〕
塗膜にカットを入れ、「塩水噴霧を２４時間行い、その後、１２０時間、湿潤（湿度８５％、４０℃）させ、続いて、２４時間、室温で自然乾燥させる」とのサイクルを８サイクル行い、カット部の片側の錆幅を測定した。その結果において、塗膜の錆幅が２ｍｍ以下を良好とした。得られた結果を表２に示す。【００７３】
〔ＣＡＳＳと糸錆複合試験〕
上述したＣＡＳＳ試験の方法による試験を行った後に、上述した耐糸錆性試験による塩水噴霧を行って、その後のカット部片側の錆幅を測定した。その結果において、片側最大錆幅１０ｍｍ以下を良好とした。得られた結果を表２に示す。【００７４】
〔ＳＳＴ試験〕
塩水噴霧試験用に適当な大きさに切断した各試験片の表面を、カッターナイフによりクロスカットした後、５質量％のＮａＣｌ水溶液を用いて、３５℃で１２００時間塩水噴霧を行った。塩水噴霧終了後、２４時間放置後のクロスカット部片側の錆幅を測定した。その結果において、片側最大錆幅２ｍｍ以下を良好とした。得られた結果を表２に示す。【００７５】
〔耐チッピング性試験〕
グラベロ試験機（スガ試験機製、ＪＡ−４００ＬＡ）にて、飛び石試験機と試験片の距離が３５０ｍｍとなるようにセットし、玄武岩６号砕石（日本舗道製）を篩にかけ、４．８〜８．０ｍｍの大きさに調節した新品の飛び石１００ｇを、射出圧力０．４ＭＰａで試験片に射出した。評価は各試験片において傷の大きなものから１０点を選択し、１０点の長径の平均値が２．８１ｍｍ未満をＡ、２．８１ｍｍ以上をＣとした。【００７６】
【表２】
2012096331.tif 000003
【産業上の利用可能性】
【００７７】
本発明の塗装方法は、特に優れた防食性及び美粧性を付与する塗装方法であり、アルミホイールの塗装方法として好適に使用することができる。
【国際調査報告】
2012096331.tif 000004
2012096331.tif 000005
2012096331.tif 000006